(57)【要約】    【課題】  硬化性分散組成物に添加して分散性を向上させ、この組成物で形成した塗膜や成形樹脂にチョーキングを引起させず光沢性と耐候性とを付与する分散剤を提供する。    【解決手段】  分散剤は、紫外線吸収性基含有不飽和単量体０．０１〜７０重量％と、別な不飽和単量体とが共重合した重量平均分子量５００〜１０００００のカルボキシル基を有する紫外線吸収性共重合物を含有している。紫外線吸収性基含有不飽和単量体は、重合性ベンゾトリアゾール化合物、重合性トリアジン化合物、または重合性ベンゾフェノン化合物である。【特許請求の範囲】
【請求項１】
紫外線吸収性基含有不飽和単量体０．０１〜７０重量％と別な不飽和単量体とが共重合した重量平均分子量５００〜１０００００のカルボキシル基を有する紫外線吸収性共重合物。
【請求項２】
請求項１に記載の紫外線吸収性共重合物を含有し、顔料および／または微粉末鉱物を分散させる分散剤。
【請求項３】
前記紫外線吸収性基含有不飽和単量体が、下記化学式［１］
【化１】
2005171028.tif 000006
（式［１］中、Ｘ−は水素原子、炭素数１〜６のアルキル基、アリール基、アラルキル基、炭素数１〜６のアルコキシル基またはハロゲン原子、−Ｒ１は水素原子、炭素数１〜８のアルキル基及び環状アルキル基、クミル基または炭素数１〜４のアルコキシル基、−Ｒ２は水素原子またはメチル基、−Ａ−は炭素数１〜８のアルキレンオキシ基）で表される重合性ベンゾトリアゾール化合物、
下記化学式［２］
【化２】
2005171028.tif 000007
（式［２］中、−Ｒ３，−Ｒ４，−Ｒ５は、同一または異なり水素原子、炭素数１〜６のアルキル基、または炭素数１〜６のアルコキシル基、−Ｒ６は水素原子またはメチル基、−Ｂ−は炭素数１〜８のアルキレンオキシ基、−（−ＣＨ２ＣＨ２−Ｏ−）ｍ−で示されｍが２〜５である基、−ＣＨ２ＣＨ（−ＯＨ）−ＣＨ２−Ｏ−で示される基）で表される重合性トリアジン化合物、
または下記化学式［３］
【化３】
2005171028.tif 000008
（式［３］中、−Ｒ７は、水素原子、炭素数１〜６のアルキル基、または炭素数１〜６のアルコキシル基、−Ｒ８は水素原子またはメチル基、−Ｄ−は炭素数１〜８のアルキレンオキシ基、−（−ＣＨ２ＣＨ２−Ｏ−）ｎ−で示されｎが２〜５である基、−ＣＨ２ＣＨ（−ＯＨ）−ＣＨ２−Ｏ−で示される基）で表される重合性ベンゾフェノン化合物であることを特徴とする請求項２に記載の分散剤。
【請求項４】
前記紫外線吸収性共重合物の酸価が５０〜４００ｍｇＫＯＨ／ｇであることを特徴とする請求項２に記載の分散剤。
【請求項５】
前記顔料および／または微粉末鉱物が、光触媒特性を有していることを特徴とする請求項２に記載の分散剤。
【請求項６】
請求項２〜５のいずれかに記載の分散剤と前記顔料および／または微粉末鉱物とを含有することを特徴とする硬化性の分散組成物。
【請求項７】
請求項６に記載の硬化性の分散組成物を硬化させたことを特徴とする硬化物。
【発明の詳細な説明】
【技術分野】
【０００１】
本発明は、被膜を形成させる塗料組成物中や成形樹脂を形成する樹脂原料組成物中に顔料や微粉末鉱物等を分散させ、塗膜や成形樹脂に耐候性を付与する分散剤に関するものである。
【背景技術】
【０００２】
塗料組成物や樹脂原料組成物等には、種々の色彩の顔料や微粉末鉱物、塗膜形成樹脂、溶媒が含まれている。顔料や微粉末鉱物が十分に分散されていないと、塗料等の貯蔵時に顔料や微粉末鉱物が凝集や沈降を引き起こし、又、塗料被膜や樹脂成形品にした際には、光沢の低下、色分かれや色浮き等の問題が生じたりする。そこで、塗料等の樹脂組成物には顔料分散剤が使用されている。顔料の分散を均一にする手段のひとつとして、重合物を添加する方法が知られている。例えば、特許文献１にはアミノ基含有ウレタン化合物を添加する方法、特許文献２にはアクリル系重合物とイソシアネート等との変性物を添加する方法、特許文献３にはリン酸エステル誘導体を添加する方法、特許文献４にはビニル系共重合物を添加する方法が記載されている。
【０００３】
しかし、光触媒活性を持つ顔料や微粉末鉱物が塗料等の樹脂組成物に使用されている場合、これらの分散剤では耐候性を維持できず、光沢の低下やチョーキング等の問題がしばしば見うけられる。またこれらの現象を抑制する手法として顔料や微粉末鉱物は光触媒活性を抑制するコーティングなどの処理がほどこされているが、未だ十分ではなく、これらの手法では耐候性を維持できず、光沢の低下やチョーキング等の問題がしばしば見うけられる。
【０００４】
【特許文献１】特開平１−１３９１３２号公報
【特許文献２】特開昭６３−５１４８７号公報
【特許文献３】特開昭６３−５１４６９号公報
【特許文献４】特開平８−８９７７９号公報
【０００５】
従来の分散剤を含む組成物は樹脂組成物中に光触媒活性を有した顔料が含まれていると、それを硬化させて塗膜や成形樹脂を形成させたときに、光触媒作用によって塗膜等が白化するチョーキングを引起したりして耐候性が不十分であった。
【発明の開示】
【発明が解決しようとする課題】
【０００６】
本発明は前記の課題を解決するためになされたもので、塗料組成物や樹脂原料組成物等に添加して分散性を向上させ、この組成物で形成した塗膜や成形樹脂にチョーキングを引起させず光沢を維持し耐候性を付与する分散剤を提供することを目的とする。
【課題を解決するための手段】
【０００７】
前記の目的を達成するためになされた本発明のカルボキシル基を有する紫外線吸収性共重合物は、紫外線吸収性基含有不飽和単量体０．０１〜７０重量％と別な不飽和単量体とが共重合した重量平均分子量５００〜１０００００のものである。
【０００８】
本発明の分散剤は、この紫外線吸収性共重合物を含有している。この分散剤は、例えば顔料および／または微粉末鉱物を分散させるものである。
【０００９】
紫外線吸収性基含有不飽和単量体は、例えば重合性ベンゾトリアゾール化合物、重合性トリアジン化合物、重合性ベンゾフェノン化合物である。紫外線吸収性基含有不飽和単量体は、より具体的には下記化学式［１］
【００１０】
【化１】
2005171028.tif 000002
【００１１】
（式［１］中、Ｘ−は水素原子、炭素数１〜６のアルキル基、アリール基、アラルキル基、炭素数１〜６のアルコキシル基またはハロゲン原子、−Ｒ１は水素原子、炭素数１〜８のアルキル基及び環状アルキル基、クミル基または炭素数１〜４のアルコキシル基、−Ｒ２は水素原子またはメチル基、−Ａ−は炭素数１〜８のアルキレンオキシ基）で表される重合性ベンゾトリアゾール化合物、
下記化学式［２］
【００１２】
【化２】
2005171028.tif 000003
【００１３】
（式［２］中、−Ｒ３，−Ｒ４，−Ｒ５は、同一または異なり水素原子、炭素数１〜６のアルキル基、または炭素数１〜６のアルコキシル基、−Ｒ６は水素原子またはメチル基、−Ｂ−は炭素数１〜８のアルキレンオキシ基、−（−ＣＨ２ＣＨ２−Ｏ−）ｍ−で示されｍが２〜５である基、−ＣＨ２ＣＨ（−ＯＨ）−ＣＨ２−Ｏ−で示される基）で表される重合性トリアジン化合物、
または下記化学式［３］
【００１４】
【化３】
2005171028.tif 000004
【００１５】
（式［３］中、−Ｒ７は、水素原子、炭素数１〜６のアルキル基、または炭素数１〜６のアルコキシル基、−Ｒ８は水素原子またはメチル基、−Ｄ−は炭素数１〜８のアルキレンオキシ基、−（−ＣＨ２ＣＨ２−Ｏ−）ｎ−で示されｎが２〜５である基、−ＣＨ２ＣＨ（−ＯＨ）−ＣＨ２−Ｏ−で示される基）で表される重合性ベンゾフェノン化合物が挙げられる。なお式［１］〜［３］中、アルキル基、およびアルコキシル基は直鎖状であっても分岐鎖状であってもよい。また、ベンゼン環内から引出された結合軸は環のいずれかの位置で置換されていることを示す。
【００１６】
式［１］の重合性ベンゾトリアゾール化合物の具体例としては、例えば、２−（２’−ヒドロキシ−５’−（メタ）アクリロイルオキシエチルフェニル）−２Ｈ−ベンゾトリアゾール、２−（２’−ヒドロキシ−５’−（メタ）アクリロイルオキシエチルフェニル）−５−クロロ−２Ｈ−ベンゾトリアゾール、２−（２’−ヒドロキシ−５’−（メタ）アクリロイルオキシプロピルフェニル）−２Ｈ−ベンゾトリアゾール、２−（２’−ヒドロキシ−５’−（メタ）アクリロイルオキシプロピルフェニル）−５−クロロ−２Ｈ−ベンゾトリアゾール、２−（２’−ヒドロキシ−３’−ｔｅｒｔ−ブチル−５’−（メタ）アクリロイルオキシエチルフェニル）−２Ｈ−ベンゾトリアゾール、２−（２’−ヒドロキシ−３’−ｔｅｒｔ−ブチル−５’−（メタ）アクリロイルオキシエチルフェニル）−５−クロロ−２Ｈ−ベンゾトリアゾール等を挙げることができる。
【００１７】
式［２］の重合性トリアジン化合物の具体例としては、例えば、２，４−ジフェニル−６−［２−ヒドロキシ−４−（２−アクリロイルオキシエトキシ）フェニル］−ｓ−トリアジン、２，４−ビス（２−メチルフェニル）−６−［２−ヒドロキシ−４−（３−アクリロイルオキシ−２−ヒドロキシプロピルオキシ）フェニル］−ｓ−トリアジン、２，４−ビス（２−メトキシフェニル）−６−［２−ヒドロキシ−４−（２−アクリロイルオキシエトキシ）フェニル］−ｓ−トリアジン、２，４−ビス（２−エチルフェニル）−６−［２−ヒドロキシ−４−（２−アクリロイルオキシエトキシ）フェニル］−ｓ−トリアジン、２，４−ビス（２−エトキシフェニル）−６−［２−ヒドロキシ−４−（２−アクリロイルオキシエトキシ）フェニル］−ｓ−トリアジン、２，４−ジフェニル−６−［２−ヒドロキシ−４−（２−メタクリロイルオキシエトキシ）フェニル］−ｓ−トリアジン、２，４−ビス（２−メチルフェニル）−６−［２−ヒドロキシ−４−（２−メタクリロイルオキシエトキシ）フェニル］−ｓ−トリアジン等を挙げることができる。
【００１８】
式［３］の重合性ベンゾフェノン化合物の具体例としては、２−ヒドロキシ−４−アクリロイルオキシベンゾフェノン、２−ヒドロキシ−４−メタクリロイルオキシベンゾフェノン、２−ヒドロキシ−４−（２−アクリロイルオキシ）エトキシベンゾフェノン、２−ヒドロキシ−４−（２−メタクリロイルオキシ）エトキシベンゾフェノン、２−ヒドロキシ−４−（２−メチル−２−アクリロイルオキシ）エトキシベンゾフェノン等を挙げることができる。
【００１９】
紫外線吸収性基含有不飽和単量体は、これらのうちのいずれかを単独で用いてもよく、２種以上を混合して用いてもよい。
【００２０】
紫外線吸収性基含有不飽和単量体に共重合する別な不飽和単量体は、エチレン性不飽和単量体であって、（Ａ）（メタ）アクリル酸のようなカルボキシル基含有の不飽和単量体と、（Ｂ）（メタ）アクリル酸エステル系の不飽和単量体、（メタ）アクリル酸アミド系の不飽和単量体、ビニルエーテル系の不飽和単量体、ビニルエステル系単量体、スチレン系単量体等その他共重合可能なエチレン系不飽和単量体とが挙げられる。
【００２１】
カルボキシル基含有の不飽和単量体（Ａ）の具体例としては、クロトン酸、イタコン酸、マレイン酸、アクリル酸、メタクリル酸等が挙げられる。この不飽和単量体は、これらのうちのいずれかを単独で用いてもよく、２種以上を混合して用いてもよい。
【００２２】
その他共重合可能なエチレン系不飽和単量体（Ｂ）中、（メタ）アクリル酸エステル系単量体の具体例としては、例えば、（メタ）アクリル酸メチル、（メタ）アクリル酸エチル、（メタ）アクリル酸プロピル、（メタ）アクリル酸ブチル、（メタ）アクリル酸シクロヘキシル、（メタ）アクリル酸シクロペンチル、（メタ）アクリル酸ベンジル、（メタ）アクリル酸２−エチルヘキシル、（メタ）アクリル酸２−ヒドロキシエチル、（メタ）アクリル酸２−ジメチルアミノエチル、（メタ）アクリル酸塩化トリメチルアミノエチル、（メタ）アクリル酸グリシジル、ポリエチレングリコールモノ（メタ）アクリル酸エステル、ポリプロピレングリコールモノ（メタ）アクリル酸エステル等が挙げられ、（メタ）アクリル酸アミド系単量体の具体例としては、ｔｅｒｔ−ブチルアクリルアミド、ｎ−ブトキシメチルアクリルアミド等が挙げられ、その他のエチレン性不飽和単量体としては、例えば、スチレン、α−メチルスチレン、ラウリルビニルエーテル、ビニルブチレート等が挙げられる。
【００２３】
この不飽和単量体は、これらのうちのいずれかを単独で用いてもよく、２種以上を混合して用いてもよい。
【００２４】
共重合物の酸価は５０〜４００ｍｇＫＯＨ／ｇであると好ましい。
【００２５】
本発明の共重合物は、溶液重合により得られる。具体的には紫外線吸収性基含有不飽和単量体、（Ａ）の単量体、（Ｂ）の単量体を、重合開始剤の存在下、適当な不活性溶媒中で重合して製造される。また、必要に応じて、これら単量体、重合開始剤、および不活性溶媒は、反応容器に一括に仕込み、重合を行う方法、滴下等により連続的に、もしくは、分割してそれぞれの成分を供給しながら重合を行う方法等、目的とする物性を有する分散剤を得るために適宜選択することができる。反応温度は７０〜１５０℃、さらに好ましくは８０〜１３０℃である。反応時間は１〜１５時間、特に４〜８時間が望ましい。
【００２６】
重合開始剤としては、アゾビスイソブチロニトリル、ジメチルアゾビスイソブチレート等のアゾ系化合物、ラウロイルパーオキサイド、ジイソプロピルベンゼンハイドロパーオキサイド等の有機過酸化物等が挙げられる。
【００２７】
溶媒としては、共重合反応に悪影響を及ぼさない物であれば特に制限は無く、紫外線吸収性共重合物を溶解でき、塗料やインキとなる硬化性の分散組成物に混和できるものが好ましく、例えば、キシレン、ソルベッソ１００や同１５０（いずれもエクソン化学株式会社製の商品名）のような芳香族溶剤、メチルイソブチルケトンのようなケトン系溶剤；酢酸エチル、酢酸ブチルのようなエステル系溶剤；ブチルセロソルブ、エチルセロソルブのようなセロソルブ系溶剤；プロピレングリコールモノメチルエーテルのようなプロピレングリコール系溶剤；エチレングリコールモノエチルエーテルアセテートのようなセロソルブアセテート系溶剤；プロピレングリコールモノメチルエーテルアセテートのようなプロピレングリコールモノアルキルエーテルアセテート系溶剤が挙げられる。これらの溶剤は単独で使用しても、混合して使用してもよい。
【００２８】
重合時の分子量を調整する連鎖移動剤としては、必要に応じてn−ドデシルメルカプタン、tert−ドデシルメルカプタン、α−メチルスチレンダイマー、β−メルカプトプロピオン酸、ターピネオール等を用いてもよい。
【００２９】
分散させる顔料や微粉末鉱物としては特に制限は無く、例えばキナクリドンレッド、アンスラキノンレッド、フタロシアニンブルー、酸化鉄、酸化亜鉛、酸化チタン等が挙げられる。特に、光触媒特性を有している酸化チタン等が好ましいが、これらに限るものではない。
【００３０】
本発明の硬化性の分散組成物は、分散剤と顔料および／または微粉末鉱物とを含有するものである。これらを充分分散できるように分散剤の量は任意に適宜調整される。この分散組成物は、（メタ）アクリル樹脂やメラミン樹脂のように塗膜等を形成する樹脂を含んでいてもよい。溶媒、酸触媒やレベリング剤のような添加剤を含んでいてもよい。この分散組成物は、例えば塗料や樹脂原料組成物である。
【００３１】
本発明の硬化物は、例えばこの分散組成物を熱や紫外線のような活性エネルギー線で硬化させたり、溶媒を揮発させて硬化させたりしたもので、塗膜や形成樹脂を形成するものである。
【００３２】
本発明の分散剤の効果の機構としては、紫外線吸収性部位を顔料分散剤であるポリマーの骨格に組み込むことにより、紫外線吸収性部位が光触媒活性を有する顔料の近傍にて、紫外線を吸収し、効率良く光触媒活性を抑制することによりチョーキング等が起こり難くなるものと推察される。
【発明の効果】
【００３３】
本発明の分散剤は、顔料や微粉末鉱物のような被分散物を均等に分散させるだけでなく、他の物性を劣化させることなく塗料皮膜や樹脂成型品に優れた耐候性を付与することができる。
【実施例】
【００３４】
以下に、本発明の実施例を詳細に説明する。
【００３５】
（分散剤の合成例１）
温度調節機、攪拌器、還流冷却器、滴下ロートおよび窒素ガス導入管を備えた反応器に、溶媒として３−メチル−３−メトキシブタノール５０重量部を仕込み窒素置換した。紫外線吸収性基含有不飽和単量体として２−［２’−ヒドロキシ−５’−（メタクリロイルオキシエチル）フェニル］−２Ｈ−ベンゾトリアゾールであるＲＵＶＡ−９３（大塚化学株式会社製の商品名）の１５重量部、別な不飽和単量体としてメチルメタクリレートの２０重量部とアクリル酸の１５重量部、重合開始剤としてラウロイルパーオキサイド１．０重量部、及び連鎖移動剤５．０重量部を、３−メチル−３−メトキシブタノール１５０重量部に加え撹拌した。この混合液を滴下ロート中で撹拌しながら、窒素雰囲気下で反応器へ内温１０５℃で２時間半かけ撹拌下に滴下した。その後、同一温度で３時間熟成し紫外線吸収性共重合物を合成した。これに３−メチル−３−メトキシブタノールを加えて、固形分が１５重量％となるように調整し、分散剤の溶液を得た。
【００３６】
得られた共重合物の酸価は固形分に換算して２１６ｍｇＫＯＨ／ｇであった。また、この共重合物について、ゲルパーミエーションクロマトグラフィー（ＧＰＣ）により重量平均分子量を測定した。カラムとしてＫＦ−８０４Ｌ×４（Ｓｈｏｄｅｘ社製の商品名）を用い、クロマトグラフ装置としてシステム１１（Ｓｈｏｄｅｘ社製の商品名）により、測定温度４０℃でテトラヒドロフラン溶媒を１．０ｍｌ／ｍｉｎ流速で測定したところ、この共重合物の重量平均分子量（Ｍｗ）は、ポリスチレン換算で１７００であった。
【００３７】
（分散剤の合成例２）
合成例１の重合開始剤ラウロイルパーオキサイドをアゾビスイソブチロニトリル（ＡＩＢＮ）０．５重量部に変えたこと以外は合成例１と同様して反応を行い、固形分酸価が２０３ｍｇＫＯＨ／ｇ、Ｍｗが１９００である分散剤の溶液を得た。
【００３８】
（分散剤の合成例３）
合成例１の重合開始剤ラウロイルパーオキサイドをＡＩＢＮの０．５重量部に変えたことと、連鎖移動剤を０．５重量部に変えたこと以外は合成例１と同様に反応を行い、固形分酸価が２０５ｍｇＫＯＨ／ｇ、Ｍｗが５３００の分散剤の溶液を得た。
【００３９】
（分散剤の合成例４）
合成例１の重合開始剤ラウロイルパーオキサイドをＡＩＢＮの０．５重量部に変えたことと、連鎖移動剤を０．２５重量部に変えたこと以外は合成例１と同様に反応を行い、固形分酸価が１９１ｍｇＫＯＨ／ｇ、Ｍｗが９８００の分散剤の溶液を得た。
【００４０】
（分散剤の合成例５）
合成例１の重合開始剤ラウロイルパーオキサイドをＡＩＢＮの０．５重量部に変えたことと、連鎖移動剤を０．３重量部に変えたこと以外は合成例１と同様に反応を行い、固形分酸価が２００ｍｇＫＯＨ／ｇ、Ｍｗが９３００の分散剤の溶液を得た。
【００４１】
（アクリル樹脂の合成例Ａ）
温度計、還流冷却器、攪拌器、滴下ロート、窒素ガス導入管を備えた４つ口フラスコに、トルエン２５重量部、酢酸ブチル２５重量部を入れた。メチルメタクリレート１８重量部、ブチルアクリレート１８重量部、２−ヒドロキシプロピルメタクリレート１３重量部、過酸化ジベンゾイル１重量部を均一になるまで攪拌して単量体混合物とし、それを滴下ロートに入れた。４つ口フラスコを１００℃に加熱し、単量体混合物を３時間かけて滴下した。不揮発成分が５０重量％となるまでチェックしながらさらに１時間保持した。その後、冷却し、トルエン／酢酸ブチル（１／１）で希釈して、固形分が４０重量％となるように調整して、塗膜形成樹脂であるアクリル樹脂を得た。
【００４２】
（実施例１〜５、および比較例１）
このアクリル樹脂、キシレン、合成例１〜５の分散剤、分散すべき顔料として酸化チタンＣＲ−９０（石原産業株式会社製の商品名）をサンドミルを用いて２０分間分散し、その後塗膜形成樹脂としてメラミン樹脂であるサイメル３０３（サイテック社製の商品名）、酸触媒としてＮＡＣＵＲＥ５２２５（ＫＩＮＧ社製の商品名）、レベリング剤としてポリフローＮｏ．９０（共栄社化学株式会社製の商品名）を、表１に記載の配合量で混合し、分散組成物として塗料を得た。
【００４３】
【表１】
2005171028.tif 000005
【００４４】
（塗膜の形成）
実施例１〜５および比較例１で得られた塗料を、０．８ｍｍのリン酸亜鉛の処理板にスプレー塗装し、１６０℃で２０分間、熱風乾燥炉で焼付け、塗膜が形成された試験片を得た。
【００４５】
これらの試験片について、塗膜の光沢性、耐疵つき性、耐薬品性、耐候性、耐衝撃性について以下のように試験を行い、物性を評価した。
【００４６】
（光沢性試験）
各試験片について、村上式光沢計ＧＭ−３Ｄ（株式会社村上色彩技術研究所製の商品名）により、６０°鏡面反射率を測定した。
【００４７】
（耐疵付き性試験）
各試験片について、ＪＩＳ  Ｋ５４００による鉛筆引っかき試験方法に従って、硬さを評価した。
【００４８】
（耐薬品性試験）
５重量％の硫酸水溶液、または５重量％の水酸化ナトリウム水溶液に各試験片を浸漬し、２０℃２４時間後の塗膜状態を観察した。跡が全くないものを◎、跡がわずかに認められるものを○、跡がやや目立つものを△、跡が濃く残るものを×、塗膜が剥離したものを剥離とする、５段階で評価した。
【００４９】
（耐候性試験）
サンシャインウェザーＯメーター試験により、１０００時間後の光沢保持率（％）を測定した。
【００５０】
（耐衝撃性試験）
ＪＩＳ  Ｋ５４００のデュポン法に従い、荷重５００ｇ  高さ５０ｃｍ  ２０℃の条件で試験を行い、目視により観察したとき、塗膜に異常がないものを合格、塗膜に異常があるものを不合格とする２段階で評価した。
【００５１】
これらの試験結果をまとめて表１に示す。
【００５２】
表１から明らかなとおり、本発明を適用する実施例１〜５の塗膜は、６０°鏡面反射率が高く光沢性に優れ、硬さがＨで疵が付着し難く、酸やアルカリに対する耐薬品性が強く、光沢保持率が高くて耐候性に優れ、また衝撃に対して強いものであった。それに対し、本発明を適用外の比較例の塗膜は光沢保持率が不十分で耐候性が劣る結果であった。
【産業上の利用可能性】
【００５３】
本発明の分散剤は、塗料組成物や樹脂原料組成物に添加して、顔料や微粉末鉱物を分散させるために使用される。これらの組成物は、顔料等、特に光触媒活性を有する顔料等が含まれていても、耐候性が優れた塗膜や成形樹脂等の硬化物を形成する。